(57)【要約】【課題】  スラブ鋳片の幅方向全体に亘って直流静磁場を印加して連続鋳造する際に、脱酸生成物、Ａｒガス気泡、モールドパウダーの凝固シェルへの捕捉を防止することのできる連続鋳造設備を提供する。【解決手段】  本発明の連続鋳造設備は、中心が浸漬ノズル４の吐出孔５よりも上方側に位置する、鋳型長辺２を挟んで対向する上部磁極６と、中心が浸漬ノズルの吐出孔よりも下方側に位置する、鋳型長辺を挟んで対向する下部磁極９とを鋳型長辺の背面に備え、下部磁極からスラブ鋳片全幅に亘る直流静磁場を印加し、且つ、上部磁極からスラブ鋳片全幅に亘る直流静磁場と、スラブ鋳片全幅に亘る交流移動磁場とを、重畳して印加する連続鋳造設備であって、前記上部磁極の直流静磁場を印加するための直流電磁石が鋳型の幅方向で４つに分割されており、分割されたそれぞれの直流電磁石で、該直流電磁石から印加する磁束密度が独立して変更可能なように構成されている。【選択図】            図１
2014076481.tif 000002
【特許請求の範囲】
【請求項１】
磁極の中心が浸漬ノズルの吐出孔よりも上方側に位置する、鋳型長辺を挟んで対向する１対の上部磁極と、磁極の中心が浸漬ノズルの吐出孔よりも下方側に位置する、鋳型長辺を挟んで対向する１対の下部磁極とを鋳型長辺の背面に備え、前記下部磁極からスラブ鋳片全幅に亘る直流静磁場を印加し、且つ、前記上部磁極からスラブ鋳片全幅に亘る直流静磁場と、スラブ鋳片全幅に亘る交流移動磁場とを、重畳して印加する連続鋳造設備であって、
前記上部磁極の直流静磁場を印加するための直流電磁石が鋳型の幅方向で４つに分割されており、分割されたそれぞれの直流電磁石で、該直流電磁石から印加する磁束密度が独立して変更可能なように構成されていることを特徴とする連続鋳造設備。
【請求項２】
請求項１に記載の連続鋳造設備を用いて溶鋼を連続鋳造する際に、前記下部磁極から印加する直流静磁場の磁束密度を磁束密度Ａ（テスラ）、前記上部磁極の４つに分割した直流電磁石のうちの両端部側の２個の直流電磁石から印加する直流静磁場の磁束密度を磁束密度Ｂ（テスラ）、前記上部磁極の４つに分割した直流電磁石のうちの中央部側の２個の直流電磁石から印加する直流静磁場の磁束密度を磁束密度Ｃ（テスラ）としたとき、磁束密度Ａ、磁束密度Ｂ、磁束密度Ｃが下記の（１）式及び（２）式を同時に満足するように、それぞれの磁束密度を調整して印加することを特徴とする連続鋳造方法。
０．４≦磁束密度Ｃ／磁束密度Ａ≦０．９・・・（１）
０．３≦磁束密度Ｂ／磁束密度Ｃ≦０．８・・・（２）
【請求項３】
前記上部磁極の配置位置での鋳型内溶鋼の鋳型幅方向の溶鋼流速を測定し、測定される溶鋼流速から鋳型内での偏流現象が確認された場合には、前記４つに分割した直流電磁石に供給する電流値を制御し、鋳型内での偏流現象を解消することを特徴とする、請求項２に記載の連続鋳造方法。
【発明の詳細な説明】
【技術分野】
【０００１】
本発明は、磁場を用いて鋳型内溶鋼の流動を制御する連続鋳造設備及び連続鋳造方法に関する。
【背景技術】
【０００２】
近年、自動車用鋼板、缶用鋼板などの高級薄鋼板製品の品質要求が厳格化しており、これら高級薄鋼板製品の素材である、連続鋳造機によって製造される鋼のスラブ鋳片（以下、単に「鋳片」とも記す）の高品質化が要望されている。スラブ鋳片に要求される品質の１つとして、鋳片表層の介在物量が少ないことが挙げられる。スラブ鋳片の表層に捕捉される介在物には、［１］Ａｌなどによる溶鋼の脱酸工程で発生し、溶鋼中に懸濁している脱酸生成物、［２］タンディッシュや浸漬ノズルで溶鋼内に吹き込まれるＡｒガス気泡、［３］鋳型内溶鋼湯面上に散布したモールドパウダーが溶鋼中に巻込まれて懸濁したもの、などがある。これらは何れも薄鋼板製品段階で表面欠陥となるので、鋳片表層に捕捉される量を少なくすることが重要である。
【０００３】
また、連続鋳造操業においては同時に生産性の向上を図る必要がある。生産性の向上には鋳造速度の増加、つまり、鋳型内に注入する単位時間あたりの溶鋼量を増加させる必要がある。その場合の問題の１つとして、鋳型内に設置した浸漬ノズルからの溶鋼の吐出流速が増大し、鋳型内での溶鋼の流速が必要以上に増大するという問題がある。
【０００４】
スラブ鋳片の連続鋳造においては、通常、鋳型長辺幅方向中央部に浸漬ノズルが設置され、浸漬ノズルの左右両側の吐出孔から鋳型内に吐出された溶鋼は、それぞれ鋳型短辺側に向かう溶鋼流となり、この溶鋼流は鋳型短辺側の凝固シェルに衝突する。鋳型短辺側の凝固シェルに衝突した溶鋼流は上下２方向に分岐し、上方に向いた溶鋼流（上昇反転流）は鋳型内溶鋼湯面（以下、「メニスカス」とも記す）で流れの方向を変え、鋳型短辺側から浸漬ノズル側に向かう流れとなる。このメニスカスでの溶鋼流速が速くなりすぎると、メニスカスに添加したモールドパウダーが溶鋼に巻き込まれ、凝固シェルに捕捉されて薄鋼板製品の表面欠陥となる。一方、凝固シェルに衝突した後に下方に向かう溶鋼流（下降反転流）は、溶鋼中の脱酸生成物を鋳型内溶鋼深部へと運び、浮上しきれなかった脱酸生成物は凝固シェルに捕捉され、薄鋼板製品の表面欠陥の原因となる。鋳造速度の増速によって、上昇反転流及び下降反転流ともに増速し、薄鋼板製品での表面欠陥発生頻度が高くなる。
【０００５】
また、鋳型内の溶鋼流動は、鋳造条件が同一であっても、浸漬ノズル吐出孔へのアルミナ付着や浸漬ノズルの溶損などにより、経時的に変化する。特に、浸漬ノズルの左右２つの吐出孔でのアルミナ付着量が異なる場合には、浸漬ノズル左右の溶鋼吐出流量のバランスが崩れ、アルミナ付着量が少ない側からの吐出流量が増大する。浸漬ノズル左右の溶鋼吐出流量に差が生じる現象を「偏流現象」と称するが、この偏流現象によって鋳型内の溶鋼流動が左右非対称となり、溶鋼流動が強くなった側では、前述したメニスカスでの溶鋼流速が極端に増大するという問題が発生する。
【０００６】
そこで、これらの問題を解決するべく以下のような技術が提案されている。例えば、特許文献１には、磁極の鉄芯の幅がスラブ鋳片の幅の少なくとも１倍になる磁極を、浸漬ノズル吐出孔の上部及び下部にそれぞれ配置し、この磁極から発生する静磁場によって浸漬ノズルから鋳型内に供給される溶鋼の吐出流に対して制動力を加えた連続鋳造方法が提案されている。
【０００７】
静磁場内を移動する溶鋼には、何れの方向に溶鋼が移動してもその移動方向とは逆方向の制動力が電磁気学的に作用することから、静磁場を印加することで溶鋼の流動は減速される。尚、静磁場のうちで、直流電流による直流電磁石から発生する静磁場を直流静磁場と呼んでいる。
【０００８】
また、特許文献２には、鋳型内全幅に亘って厚み方向に同じ方向の直流静磁場を印加して溶鋼の鋳型内における流動を制御するスラブ鋳片の連続鋳造において、浸漬ノズルの吐出孔近傍に印加する磁束密度を周囲よりも相対的に小さくする技術が提案され、一方、特許文献３には、鋳型内全幅に亘って厚み方向に同じ方向の直流静磁場を印加してスラブ鋳片を連続鋳造する際に、特許文献２とは逆に、鋳型短辺付近の磁束密度が鋳片幅方向の中心付近に比べて小さくなるように直流静磁場を印加する技術が提案されている。
【先行技術文献】
【特許文献】
【０００９】
【特許文献１】特開平２−２８４７５０号公報
【特許文献２】特開２００３−１１７６３６号公報
【特許文献３】特開平１０−２６３７６３号公報
【発明の概要】
【発明が解決しようとする課題】
【００１０】
しかしながら、上記従来技術には以下の問題点がある。
【００１１】
即ち、特許文献１では、静磁場を印加する際に、スラブ鋳片の幅方向での磁束密度を均一にしており、このため、浸漬ノズルからの吐出流による上昇反転流を制動するべく吐出孔上部の静磁場を強くすると、上昇反転流は制動されるが、吐出流の影響が少ない鋳片幅方向中心部では、溶鋼流速が極端に減少し、溶鋼流による洗浄効果がなくなって凝固シェルへの脱酸生成物及びＡｒガス気泡の捕捉が増大する懸念がある。逆に、鋳片幅方向中心部での溶鋼流速を確保するべく吐出孔上部の静磁場を弱くすると、上昇反転流の制動が不十分になる。
【００１２】
特許文献２及び特許文献３では、鋳片幅方向で異なる磁束密度の直流静磁場を印加することはできるが、磁極の構造上から鋳片幅方向の各位置でそれぞれ独立して磁束密度を変更することはできず、従って、鋳造速度や鋳片幅などが変化した場合には、最適な印加条件で直流静磁場を印加することができない。特に、偏流現象が発生したときには、その偏流の程度に応じて、鋳型幅方向左右で不均一な磁束密度の直流静磁場を印加することはできず、偏流現象に対応した制動制御を行うことはできない。
【００１３】
本発明は上記事情に鑑みてなされたもので、その目的とするところは、スラブ鋳片の幅方向全体に亘って直流静磁場を印加して連続鋳造する際に、鋳型の幅方向中心位置を境として鋳型幅方向左右で独立して磁束密度を調整することができ、脱酸生成物、Ａｒガス気泡、モールドパウダーの凝固シェルへの捕捉を防止することができるのみならず、偏流現象が発生した場合には鋳型幅方向左右で不均一な磁束密度の直流静磁場を印加することのできる連続鋳造設備、並びに、連続鋳造方法を提供することである。
【課題を解決するための手段】
【００１４】
上記課題を解決するための本発明の要旨は以下のとおりである。
［１］磁極の中心が浸漬ノズルの吐出孔よりも上方側に位置する、鋳型長辺を挟んで対向する１対の上部磁極と、磁極の中心が浸漬ノズルの吐出孔よりも下方側に位置する、鋳型長辺を挟んで対向する１対の下部磁極とを鋳型長辺の背面に備え、前記下部磁極からスラブ鋳片全幅に亘る直流静磁場を印加し、且つ、前記上部磁極からスラブ鋳片全幅に亘る直流静磁場と、スラブ鋳片全幅に亘る交流移動磁場とを、重畳して印加する連続鋳造設備であって、前記上部磁極の直流静磁場を印加するための直流電磁石が鋳型の幅方向で４つに分割されており、分割されたそれぞれの直流電磁石で、該直流電磁石から印加する磁束密度が独立して変更可能なように構成されていることを特徴とする連続鋳造設備。
［２］上記［１］に記載の連続鋳造設備を用いて溶鋼を連続鋳造する際に、前記下部磁極から印加する直流静磁場の磁束密度を磁束密度Ａ（テスラ）、前記上部磁極の４つに分割した直流電磁石のうちの両端部側の２個の直流電磁石から印加する直流静磁場の磁束密度を磁束密度Ｂ（テスラ）、前記上部磁極の４つに分割した直流電磁石のうちの中央部側の２個の直流電磁石から印加する直流静磁場の磁束密度を磁束密度Ｃ（テスラ）としたとき、磁束密度Ａ、磁束密度Ｂ、磁束密度Ｃが下記の（１）式及び（２）式を同時に満足するように、それぞれの磁束密度を調整して印加することを特徴とする連続鋳造方法。
０．４≦磁束密度Ｃ／磁束密度Ａ≦０．９・・・（１）
０．３≦磁束密度Ｂ／磁束密度Ｃ≦０．８・・・（２）
［３］前記上部磁極の配置位置での鋳型内溶鋼の鋳型幅方向の溶鋼流速を測定し、測定される溶鋼流速から鋳型内での偏流現象が確認された場合には、前記４つに分割した直流電磁石に供給する電流値を制御し、鋳型内での偏流現象を解消することを特徴とする、上記［２］に記載の連続鋳造方法。
【発明の効果】
【００１５】
本発明によれば、下部磁極から印加する直流静磁場で浸漬ノズルの吐出孔から吐出される溶鋼吐出流及びこの溶鋼吐出流が鋳型短辺側の凝固シェルに衝突して分岐する下降反転流を制動し、且つ、上部磁極の４つに分割した直流電磁石からそれぞれ磁束密度を調整して印加する直流静磁場によって溶鋼吐出流が鋳型短辺側の凝固シェルに衝突して分岐する上昇反転流及びメニスカスの溶鋼流速を制動し、更に、上部磁極から印加する交流移動磁場によってメニスカスに適度の溶鋼流を付与することができるので、鋳片表層部への脱酸生成物、Ａｒガス気泡及びモールドパウダーの捕捉を抑止することができ、清浄な高品質のスラブ鋳片を安定して製造することが実現される。また、鋳型内で偏流現象が起こった場合でも、上部磁極の４つに分割した直流電磁石からそれぞれ磁束密度の異なる直流静磁場を印加することで、鋳型内での偏流現象を解消させて鋳型内の溶鋼流動を均一化することが可能となる。
【図面の簡単な説明】
【００１６】
【図１】本発明で使用した連続鋳造用鋳型の側面概略図である。
【図２】比較のために使用した、鋳型幅方向に１つの電磁石で構成されている直流電磁石を備えた上部磁極位置での水平断面概略図である。
【図３】図１に示す下部磁極位置での水平断面概略図である。
【図４】本発明で使用した上部磁極位置での水平断面概略図である。
【発明を実施するための形態】
【００１７】
以下、本発明を詳細に説明する。
【００１８】
本発明者らは、磁極の中心が浸漬ノズルの吐出孔よりも上方側に位置する上部磁極と、磁極の中心が浸漬ノズルの吐出孔よりも下方側に位置する下部磁極とを鋳型長辺の背面に備えた連続鋳造用鋳型を用い、上部磁極から直流静磁場と交流移動磁場とを重畳して印加すると同時に、下部磁極から直流静磁場を印加して溶鋼を連続鋳造するにあたり、鋳片表層部での脱酸生成物、Ａｒガス気泡、モールドパウダーの捕捉量が少なく、清浄で高品質のスラブ鋳片を安定して製造することを目的として、上部磁極から印加する直流静磁場の磁束密度について検討した。
【００１９】
使用した連続鋳造用鋳型の側面概略図を図１に示す。鋳型１は、対向する１対の鋳型長辺２の間に１対の鋳型短辺３が、対向するように挟持された構成であり、鋳型短辺３が鋳型長辺２の長さ方向に沿って移動することで、鋳造されるスラブ鋳片の幅、つまり鋳型幅が変更されるようになっている。鋳型内に溶鋼を注入するための浸漬ノズル４が鋳型１の幅方向の略中心に設置されており、浸漬ノズル４の下部には、鋳型短辺３を向いた吐出孔５がそれぞれ１個ずつ設けられており、溶鋼は吐出孔５から鋳型短辺３を向いた吐出流（「溶鋼吐出流」と呼ぶ）となって鋳型内に注入される。吐出孔５の吐出方向は下向き或いは上向きとなっており、通常は、下向き５〜５０°程度の吐出角度が設けられている。
【００２０】
この吐出孔５の上端位置よりも磁極の中心位置を上方側として、鋳型長辺２を挟んで対向する１対の上部磁極６が配置されている。この上部磁極６は、直流静磁場とリニア型の交流移動磁場とを重畳して鋳片全幅に亘って印加することができるように構成されている。また、吐出孔５の下端位置よりも磁極の中心位置を下方側として、鋳型長辺２を挟んで対向する１対の下部磁極９が配置されている。この下部磁極９は、直流静磁場を鋳片全幅に亘って印加することができるように構成されている。
【００２１】
鋳型内のメニスカス位置（溶鋼湯面位置）は、吐出孔５の上端位置から１５０〜３５０ｍｍ程度離れた上方位置であり（この距離は連続鋳造機の仕様や操業上の制約によって異なる）、上部磁極６から印加する交流移動磁場によってメニスカス部の溶鋼は水平方向の同一方向に旋回するように攪拌され、また、上部磁極６から印加する直流静磁場によって、浸漬ノズル４からの溶鋼吐出流が鋳型短辺側の凝固シェルに衝突して上方側に分岐する上昇反転流は制動力を受けて減速する。また、上昇反転流が転じて鋳型短辺側から浸漬ノズル側に向いたメニスカスの溶鋼流も、上部磁極６から印加する直流静磁場によって制動力を受けて減速する。つまり、メニスカスでは、直流静磁場による制動力と交流移動磁場による攪拌力とが作用し、これらの強度を制御することで、メニスカスの溶鋼流が制御される。
【００２２】
一方、下部磁極９は、浸漬ノズル４からの溶鋼吐出流よりも下方に位置しており、従って、浸漬ノズル４からの溶鋼吐出流は下部磁極９によって制動力を受けて減速する。また、浸漬ノズル４からの溶鋼吐出流が鋳型短辺側の凝固シェルに衝突して下方側に分岐する下降反転流も下部磁極９によって制動力を受けて減速する。
【００２３】
このように構成される連続鋳造用の鋳型１において、先ず、比較のために、上部磁極６から直流静磁場を印加するための直流電磁石として、従来から使用されている鋳型幅方向に１つの電磁石で構成されている直流電磁石を使用する試験を行った。図２に、比較のために使用した、鋳型幅方向に１つの電磁石で構成されている直流電磁石を備えた上部磁極６の位置での水平断面概略図を示す。また、図３に、図１に示す下部磁極９の位置での水平断面概略図を示す。図３に示す下部磁極９は直流静磁場を印加するためのものである。
【００２４】
図２に示すように、比較のために使用した上部磁極６は、鋳型長辺２に近接して配置される、交流移動磁場を印加するための交流移動磁場発生コイル８と、この交流移動磁場発生コイル８の外周に配置される、直流静磁場を印加するための直流電磁石７’とで構成されている。図２に示す直流電磁石７’及び図３に示す下部磁極９では、供給する直流電流値に応じて磁束密度は変化するが、磁束密度を鋳型幅方向の各位置で独立して変更することはできない。
【００２５】
この上部磁極６を使用した場合における鋳型内の溶鋼流速分布を数値計算及び低融点合金（Ｂｉ、Ｐｂ、Ｓｎ、Ｃｄ合金：融点７０℃）を用いた実機１／４サイズの試験装置によって調査した。その結果、鋳片幅方向の鋳型短辺近傍において低融点合金の表面流速の遅い領域が存在することが確認できた。
【００２６】
また、図２に示す上部磁極６が配置された鋳型１を使用して鋳造したスラブ鋳片の欠陥発生分布を調査した結果、鋳片の欠陥が存在する領域は、実機１／４サイズの試験装置における「流速の遅い領域」と一致することがわかった。この原因は、種々の考察の結果から、上部磁極６から印加する直流静磁場が鋳型短辺近傍で強すぎることから、鋳型短辺近傍で低流速領域が発生し、その領域で脱酸生成物やＡｒガス気泡が凝固シェルに捕捉されることであるとの知見を得た。
【００２７】
一方、鋳型短辺近傍での低流速領域の発生を防止するべく、上部磁極６からの直流静磁場の磁束密度を低減した結果、鋳型短辺近傍での低流速領域の発生は解消されるものの、鋳片幅方向中心部の表面流速が速くなりすぎ、モールドパウダーの巻き込みによって鋳片幅方向中心部の品質が悪化することがわかった。
【００２８】
これらの結果を踏まえ、本発明者らは、下部磁極９は変更せず、上部磁極６の直流電磁石を、鋳型の最大幅に対して鋳型幅方向で４つに均等分割し、それぞれの磁束密度を独立して制御する方法を検討した。図４に、本発明で使用する、鋳型幅方向で均等に４つに分割した直流電磁石７が配置された上部磁極６の位置での水平断面概略図を示す。図４に示すように、鋳型幅方向の長さをそれぞれ同一とする４つの直流電磁石７ａ、７ｂ、７ｃ、７ｄによって直流電磁石７が構成されている。
【００２９】
図４に示す上部磁極６を備えた鋳型１を用いた場合には、前述した低融点合金を用いた実機１／４サイズの試験装置において、４つに分割した直流電磁石７のうちの両端部側の２個の直流電磁石７ａ、７ｄから印加する直流静磁場の磁束密度を、中央部側の２個の直流電磁石７ｂ、７ｃから印加する直流静磁場の磁束密度よりも小さくすることで、鋳型短辺近傍の低流速領域は解消され、且つ、鋳片幅方向中心部の表面流速が高くなる現象も抑止することができた。
【００３０】
更に本発明者らは数値計算及び実験を重ね、図４に示す上部磁極６から印加する直流静磁場の磁束密度と下部磁極９から印加する直流静磁場の磁束密度との比を最適とすることで、高品質のスラブ鋳片を安定して製造できることを確認した。
【００３１】
即ち、下部磁極９から印加する直流静磁場の磁束密度を磁束密度Ａ（テスラ）、上部磁極６の４つに分割したうちの両端部側の２個の直流電磁石７ａ、７ｄから印加する直流静磁場の磁束密度を磁束密度Ｂ（テスラ）、上部磁極６の４つに分割したうちの中央部側の２個の直流電磁石７ｂ、７ｃから印加する直流静磁場の磁束密度を磁束密度Ｃ（テスラ）としたとき、磁束密度Ａ、磁束密度Ｂ、磁束密度Ｃが下記の（１）式及び（２）式を同時に満足するように、それぞれの磁束密度を調整して印加することで、鋳型内の溶鋼流動を好適な条件に維持できることがわかった。
【００３２】
０．４≦磁束密度Ｃ／磁束密度Ａ≦０．９・・・（１）
０．３≦磁束密度Ｂ／磁束密度Ｃ≦０．８・・・（２）
この条件を満たす場合に、脱酸生成物、Ａｒガス気泡及びモールドパウダーの凝固シェルへの捕捉を抑止することが可能となる。
【００３３】
尚、磁束密度Ｃ／磁束密度Ａが０．４未満の場合には、鋳型幅中央部の溶鋼流速が速く、モールドパウダーの巻き込みが増加し、一方、磁束密度Ｃ／磁束密度Ａが０．９を超える場合には、上部磁極位置での溶鋼流動が不足し、脱酸生成物及びＡｒガス気泡の凝固シェルへの捕捉が増加する。また、磁束密度Ｂ／磁束密度Ｃが０．３未満の場合には、鋳型短辺側の直流静磁場が弱くなりすぎ、鋳型短辺側の溶鋼流速が速く、モールドパウダーの巻き込みが起こり、一方、磁束密度Ｂ／磁束密度Ｃが０．８を超える場合には、鋳型短辺側の溶鋼流速が低下し、脱酸生成物及びＡｒガス気泡の凝固シェルへの捕捉が増加する。
【００３４】
また更に、本発明者らは、図４に示す上部磁極６では、上部磁極６から印加する直流静磁場を鋳片幅方向で独立して制御できるという特徴を活用することで、鋳型内で偏流現象（浸漬ノズル左右の溶鋼吐出量に差が生じ、鋳型内の左右で溶鋼流動が非対称となる現象）が発生した場合に、この偏流現象を解消することが可能かを検討した。
【００３５】
前述した低融点合金を用いた実機１／４サイズの試験装置において、浸漬ノズルの吐出孔の一方の流路がアルミナ付着で狭くなることによって偏流現象が発生する場合を想定し、意図的に浸漬ノズルの左右の吐出孔の開口面積を変更した試験を行った。鋳型内の低融点合金の表面流速を測定しながら、分割された４つの直流電磁石７ａ、７ｂ、７ｃ、７ｄの磁束密度を、低融点合金の表面流速が速い側の磁束密度が大きくなるように調整することで、鋳型幅方向左右の表面流速をほぼ対称に制御できることを確認した。
【００３６】
即ち、４つに分割された直流電磁石７を備える上部磁極６の配置位置での鋳型内溶鋼の鋳型幅方向の溶鋼流速を測定し、測定される溶鋼流速から鋳型内での偏流現象が確認された場合には、４つに分割した直流電磁石７ａ、７ｂ、７ｃ、７ｄに供給する直流電流値を制御することで、鋳型内での偏流現象が解消されることを確認した。
【００３７】
尚、鋼の連続鋳造では、鋳型長辺背面の幅方向に亘って複数の測温素子を配置し、この測温素子によって測定される鋳型温度に基づいて溶鋼流速を測定する技術が行われており（例えば、特開２０００−２４６４１３号公報などを参照）、この技術を利用することで鋳型内の偏流現象を把握することが可能である。
【００３８】
以上説明したように、本発明によれば、下部磁極９から印加する直流静磁場で浸漬ノズル４の吐出孔５から吐出される溶鋼吐出流及びこの溶鋼吐出流が鋳型短辺側の凝固シェルに衝突して分岐する下降反転流を制動し、且つ、上部磁極６の４つに分割した直流電磁石７ａ、７ｂ、７ｃ、７ｄからそれぞれ磁束密度を調整して印加する直流静磁場で溶鋼吐出流が鋳型短辺側の凝固シェルに衝突して分岐する上昇反転流及びメニスカスの溶鋼流速を制動し、更に、上部磁極６の交流移動磁場発生コイル８から印加する交流移動磁場によってメニスカスに適度の溶鋼流を付与することができるので、鋳片表層部への脱酸生成物、Ａｒガス気泡、モールドパウダーの捕捉を抑止することができ、清浄な高品質のスラブ鋳片を安定して製造することが実現される。また、鋳型内で偏流現象が起こった場合でも、４つに分割した直流電磁石７ａ、７ｂ、７ｃ、７ｄからそれぞれ磁束密度の異なる直流静磁場を印加することで、鋳型内での偏流現象を解消させて鋳型内の溶鋼流動を均一化することが可能となる。
【００３９】
尚、上記説明は、４つに分割した直流電磁石７ａ、７ｂ、７ｃ、７ｄの鋳型幅方向長さが均等の場合を例として説明したが、４つに分割した直流電磁石７ａ、７ｂ、７ｃ、７ｄの鋳型幅方向長さを均等にする必要はない。スラブ連続鋳造機では、前述したように、鋳型短辺３が鋳型長辺２の内面を移動することで、鋳造されるスラブ鋳片の幅が決定される。上記説明の例では、鋳造されるスラブ鋳片が最大幅の場合に、直流電磁石７ａ、７ｂ、７ｃ、７ｄによって印加されるそれぞれの鋳型幅方向長さがおおむね同等になるが、この鋳型を使用して最大幅よりも幅の狭いスラブ鋳片を鋳造する場合には、直流電磁石７ｂ、７ｃで印加する範囲は変わらないものの、直流電磁石７ａ、７ｄによって印加する範囲が狭くなる。これを解消するために、直流電磁石７ｂ、７ｃの鋳型幅方向長さを直流電磁石７ａ、７ｄの１／２程度に狭くしても構わない。この場合には、直流電磁石７ｂ、７ｃの鋳型幅方向長さは鋳型全幅の１／６程度になる。尚、直流電磁石７ｂと直流電磁石７ｃとの境界は、鋳型１の中心位置とすることが必要である。
【実施例】
【００４０】
幅１２００〜１８００ｍｍ、厚み２５０ｍｍのスラブ鋳片を鋳造することのできるスラブ連続鋳造機において、炭素濃度が０．００３質量％以下の極低炭素鋼を製造した。溶鋼の鋳造量は４〜６トン／ｍｉｎとし、使用した浸漬ノズルは、その下端近傍に鋳型短辺を向いた１対の吐出孔を有する浸漬ノズルを使用した。
【００４１】
上部磁極の交流移動磁場発生コイルは、最大磁束密度が０．０８テスラのものを用い、上部磁極の４つに分割した直流電磁石は、それぞれ最大磁束密度が０．２５テスラのものを用い、下部磁極は最大磁束密度が０．３５テスラの直流電磁石を用いた。また、比較のために行った、上部磁極の直流電磁石を分割しない試験では、最大磁束密度が０．３５テスラの直流電磁石を用いた。
【００４２】
鋳造した鋳片を薄鋼板製品に圧延し、薄鋼板製品で表面欠陥検査を実施した。表１に鋳造条件、磁場印加条件とともに薄鋼板製品での表面欠陥検査結果を示す。表面欠陥検査の結果は、比較例３での表面欠陥発生率を基準として指数化して表示しており、数値が大きくなるほど欠陥発生率が高くなることを示している。
【００４３】
【表１】
2014076481.tif 000003
【００４４】
表１に示すように、本発明例１〜１８は、比較例１〜６に比べて表面欠陥発生率が低いことが確認できた。本発明例１〜１８のなかでも、磁束密度Ｃ／磁束密度Ａ及び磁束密度Ｂ／磁束密度Ｃが、同時に（１）式及び（２）式を満足する本発明例１〜１２は、本発明例１２〜１８に比較して表面欠陥発生率が更に低位であることが確認できた。
【００４５】
このように、本発明を適用することで、鋳片表層部への脱酸生成物、Ａｒガス気泡、モールドパウダーの捕捉を抑止することができ、清浄な高品質のスラブ鋳片を安定して製造することが確認できた。
【符号の説明】
【００４６】
１  鋳型
２  鋳型長辺
３  鋳型短辺
４  浸漬ノズル
５  吐出孔
６  上部磁極６
７  直流電磁石
８  交流移動磁場発生コイル
９  下部磁極
【図１】
2014076481.tif 000004
【図２】
2014076481.tif 000005
【図３】
2014076481.tif 000006
【図４】
2014076481.tif 000007